КЕРАМИЧЕСКИЙ ПИГМЕНТ
CERAMIC PIGMENT

Изобретение относится к области технологии силикатов и касается составов подглазурных керамических пигментов, используемых для декорирования и маркировки керамических изделий.
2
2
3
Известен керамический пигмент состава, мас.%: SiO 33,03-39,26; CaO 14,25-20,55; CrO 38,95-44,08; BaO 2,34-6,94 [1]. Термообработку такого пигмента производят при 1130-1170°С с выдержкой 1 час.
Цель изобретения состоит в увеличении окрашивающей способности керамического пигмента.
2
2
3
2
5
2
2
2
3
2
5
2
Технический результат достигается тем, что керамический пигмент, включающий SiO, CaO, CrО, BaO, дополнительно содержит РO и KО при следующем соотношении компонентов, мас.%: SiO 30,0-33,0; CaO 8,5-10,0; CrО 35,0-37,0; BaO 8,0-10,0; PO 5,0-5,5; KО 8,0-10,0.
В таблице приведены составы керамического пигмента.
Таблица
Компоненты
Состав, мас.%
1
2
SiO<sub>2</sub>
30,0
33,0
CaO
10,0
8,5
Cr<sub>2</sub>O<sub>3</sub>
37,0
35,0
BaO
8,0
10,0
P<sub>2</sub>O<sub>5</sub>
5,0
5,5
K<sub>2</sub>О
10,0
8,0
Компоненты пигмента дозируют в указанных количествах, размалывают с добавкой 1,0% глины, 0,2% электролита, 45,0% воды до остатка не более 0,2% на сетке №00056. Массу сушат до влажности 1-3% и подвергают термообработке при температуре 1350°С, затем размалывают до остатка 0,2% на сетке №0056. Полученный пигмент смешивают с легкоплавкими флюсами (для окрашивания достаточно ввести пигмент в количестве 0,5-3,0% от их массы), наносят на поверхность изделий и обжигают при температуре 850-900°С. Возможно использование пигмента для окрашивания стекол и глазурей. Пигмент дает зеленую окраску.
Источник информации
1. SU №1031926, С03С 1/04, 1983.